(57)【要約】【課題】作業性の高い粘着マイカテープを提供する。【解決手段】粘着マイカテープは、マイカ層をマイカ保護層と粘着層とで挟んだ３層で構成されていることを特徴とする。前記マイカ保護層は、厚さ１０〜５０μｍのプラスチックフィルムを含むことを特徴としてもよい。また、前記マイカ保護層は、ポリエチレンテレフタレート(PET) フィルム、ポリエチレン(PE)フィルム、ポリエチレンナフタレート(PEN) フィルム、ポリイミドフィルムから選択されるいずれか１つまたは、複数の材料から形成されてもよい。このマイカテープによれば、マイカテープを芯材に巻き付けロール型にする際に、セパレーターを設けなくとも、粘着層の粘着面とマイカ層の背面とが接触しないため、セパレーター不要で作業性の高い粘着マイカテープを提供することができる。【選択図】図１
2019185986.tif 000002
【特許請求の範囲】
【請求項１】
マイカ層をマイカ保護層と粘着層とで挟んだ３層を含む多層構造とされていることを特徴とする粘着マイカテープ。
【請求項２】
前記マイカ保護層は、厚さ１０〜５０μｍのプラスチックフィルムを含むことを特徴とする請求項１に記載の耐火絶縁用粘着マイカテープ。
【請求項３】
前記マイカ保護層は、ポリエチレンテレフタレート(PET) フィルム、ポリエチレン(PE)フィルム、ポリエチレンナフタレート(PEN) フィルム、ポリイミドフィルムから選択されるいずれか１つまたは、複数の材料からなることを特徴とする請求項１または２に記載の粘着マイカテープ。
【請求項４】
前記マイカ保護層には、外部に露出する露出面が設けられており、
前記露出面に離形剤の粉末塗布または塗工、もしくはエンボス加工が施されていることを特徴とする請求項１乃至３のいずれかに記載の粘着マイカテープ。
【請求項５】
前記粘着層は、ガラスクロスに粘着剤を含浸して作成する請求項１乃至４のいずれかに記載の粘着マイカテープ。
【請求項６】
前記粘着層は、プラスチックフィルムに粘着剤を塗布して作成する請求項１乃至４のいずれかに記載の粘着マイカテープ。
【請求項７】
前記マイカ保護層が、透光性を有し、
前記マイカ保護層を介して前記マイカ層を視認可能であることを特徴とする粘着マイカテープ。
【請求項８】
請求項１乃至７のいずれかに記載の粘着マイカテープを、前記マイカ保護層を外側にして芯材に巻かれることを特徴とするロール型粘着マイカテープ。
【請求項９】
請求項１乃至７のいずれかに記載の粘着マイカテープ、又は請求項８に記載のロール型粘着マイカテープを、耐火性及び絶縁性が要求される対象物に貼り付けることを特徴とする耐火絶縁施工法。
【請求項１０】
マイカ層をマイカ保護層と粘着層とで挟んだ３層を含む多層構造とされ、
前記マイカ保護層は、有色のプラスチックフィルムを含む粘着マイカテープにおいて、
前記マイカ保護層が最外層となるように、前記粘着マイカテープを対象物に貼り付けることを特徴とするマイカテープの貼り付け方法。
【請求項１１】
マイカ層をマイカ保護層と粘着層で挟んだ３層を含む多層構造とされた粘着マイカテープにおいて、
前記マイカ保護層が最外層となるように、前記粘着マイカテープを対象物に貼り付けること、
前記対象物に貼り付けた前記粘着マイカテープの上側から重複するように粘着マイカテープを貼り付けること、
重複するように貼り付けた前記粘着マイカテープを剥がすこと、
剥がした前記粘着マイカテープを再び貼り付けることを含むことを特徴とするマイカテープの貼り付け方法。
【発明の詳細な説明】
【技術分野】
【０００１】
本考案は、電気配線の接続部に簡易的かつ能率的に耐火及び、絶縁性能を付与する耐火絶縁用などとして好適に利用可能な粘着マイカテープ、ロール型粘着マイカテープ、耐火絶縁施行法、及び粘着マイカテープの貼り付け方法に関する。
【背景技術】
【０００２】
従来から耐火電線においてはガラスクロスやプラスチックフィルムを基材とした集成マイカテープが用いられており、前記集成マイカテープは通常、導体上にマイカを内側にして縦添え、あるいはラップ巻きすることで電線に耐火絶縁性能を付与している。
【０００３】
そのような集積マイカテープとして、例えば特許文献１に示すように、集成マイカにガラスクロスを支持体としたシリコーン粘着層を貼り合わせた耐火絶縁粘着マイカテープがある。この集積マイカテープは、巻き取る際に粘着層表面(粘着面)と背面のマイカ面とが粘着してマイカ層が剥離することを防ぐために、プラスチックフィルムなどのセパレーターを介在させたものとされている。
【０００４】
しかしながら、従来のマイカテープでは、脆く崩れやすい集成マイカが背面となるため、施工時にマイカ鱗片のドロップが生じやすい特徴があり、重ね貼りにより粘着面が該マイカ面と粘着すると、マイカが粘着面に取られるため、貼り直すという修正が効かず、ロスが生じるという欠点があった。
【０００５】
また、施工時はセパレーターを剥離しつつ粘着面を被着体へ貼りつけるため作業性が悪く、セパレーターは一般に薄くて靭性が小さいため、使用するときのセパレーターの除去が困難であり、また、セパレーター面と背面のマイカに摩擦が少ないため、使用中に巻取の軸芯となる芯材に巻かれた状態を保持できず崩れてしまうことがあった。
【０００６】
加えて、一般的な粘着テープはセパレーターをレス化する方法として、背面に離形剤を塗工して離形性を付与することが可能であったが、該粘着マイカテープにおいては、背面集成マイカに離形剤を塗工しても十分な離形性を発現することは困難であり、粘着面が微粘着であっても該集成マイカは容易に層間剥離を起こしてしまう。したがって、芯材に巻き取る場合においても、かつ施工時の貼り直しの修正においても、粘着面がマイカ面に接触しないように、該集成マイカを保護する必要があった。
【先行技術文献】
【特許文献】
【０００７】
【特許文献１】実公昭５７−０１９７８４号公報
【発明の概要】
【発明が解決しようとする課題】
【０００８】
本発明は、上記従来技術の課題を解決するためになされたものであり、マイカドロップの発生が抑制され、作業性の高い粘着マイカテープ、ロール型粘着マイカテープ、耐火絶縁施行法、及び粘着マイカテープの貼り付け方法を提供することを目的としている。
【課題を解決するための手段】
【０００９】
（１）本発明に係る粘着マイカテープは、マイカ層をマイカ保護層と粘着層とで挟んだ３層を含む多層構造とされていることを特徴とする。この粘着マイカテープによればマイカ保護層によりマイカドロップの発生が抑制されて品質が略一律に安定する。また、例えば芯材に巻き付けロール型にしたり、重ね貼りしたりする際に粘着層の粘着面とマイカ層の背面とが接触しないため、セパレーター不要で作業性の高い粘着マイカテープを提供することができる。
【００１０】
（２）上記した粘着マイカテープにおいて、前記マイカ保護層は、厚さ１０〜５０μｍのプラスチックフィルムを含むことを特徴としてもよい。そのようにすれば、プラスチックフィルムからなるマイカ保護層が、マイカ層のマイカ粉が飛散することを防止され、かつ前記粘着層と前記マイカ箔とが粘着することを防ぐことができる。さらに、厚さ１０〜５０μｍのプラスチックフィルムが適度な靭性を有することと相まって、作業性の高い粘着マイカテープを提供することができる。
【００１１】
（３）上記した粘着マイカテープにおいて、前記マイカ保護層は、ポリエチレンテレフタレート(PET) フィルム、ポリエチレン(PE)フィルム、ポリエチレンナフタレート(PEN) フィルム、ポリイミドフィルムから選択されるいずれか１つまたは、複数の材料から形成されてもよい。そのようにすれば、ポリエチレンテレフタレート(PET) フィルム、ポリエチレン(PE)フィルム、ポリエチレンナフタレート(PEN) フィルム、ポリイミドフィルム等の耐熱材からマイカ保護層が形成されることにより、粘着マイカテープの耐火絶縁性を高めることができる。
【００１２】
（４）上記した粘着マイカテープにおいて、前記マイカ保護層には、外部に露出する露出面が設けられており、前記マイカ保護層には、露出面に離形剤の粉末塗布または塗工、もしくはエンボス加工が施されていてもよい。そのようにすれば、マイカ保護層のマイカ層に接する側と反対側の露出面が離形作用を有することになり、粘着マイカテープを芯材に巻き付けロール型にする際、または粘着マイカテープを重ねて貼り付ける場合に、粘着層の粘着面とマイカ保護層の露出面とが容易に剥がれ、作業性の高い粘着マイカテープを提供することができる。
【００１３】
（５）上記した粘着マイカテープにおいて、前記粘着層は、ガラスクロスに粘着剤を含浸して作成していてもよい。そのようにすれば、粘着層のガラスクロスにより、粘着マイカテープの耐火性を高めることができる。
【００１４】
（６）一方で、上記した粘着マイカテープにおいて、プラスチックフィルムに粘着剤を塗布して粘着層が作成されていてもよい。そのようにすれば、粘着層のガラスクロスにより、粘着マイカテープに適度な靭性を与え、粘着マイカテープの作業性を高めることができる。
【００１５】
（７）上述した本発明の粘着マイカテープは、前記マイカ保護層が、透光性を有し、前記マイカ保護層を介して前記マイカ層を視認可能なものとすることも可能である。このようにすれば、マイカ層の光沢を透光性を有するマイカ保護層を通して外側から視認可能となり、通常の絶縁粘着テープや、従来の耐火絶縁用粘着マイカテープとの区別が容易になる。これにより、本発明の粘着マイカテープにより施工されていることが明確になる。
【００１６】
（８）本発明に係るロール型粘着マイカテープは、（１）〜（６）のいずれかに記載の粘着マイカテープを、前記マイカ保護層を外側にして芯材に巻かれることを特徴とする。そのようにすれば、マイカテープを芯材に巻き付けロール型にする際に、セパレーターを設けなくとも、粘着層の粘着面とマイカ層の背面とが接触しないため、セパレーター不要で作業性の高いロール型粘着マイカテープを提供することができる。
【００１７】
（９）本発明の耐火絶縁施行法は、上述した本発明の粘着マイカテープ、又は上述した本発明のロール型粘着マイカテープを、耐火性及び絶縁性が要求される対象物に貼り付けることを特徴とするものである。これによれば、粘着マイカテープやロール型粘着マイカテープを対象物に貼り付ける施工を行うことで、対象物の耐火性や絶縁性を向上させることができる。
【００１８】
（８）本発明に係るマイカテープの貼り付け方法は、マイカ層をマイカ保護層と粘着層とで挟んだ３層を含む多層構造とされ、前記マイカ保護層は、有色のプラスチックフィルムからを含む粘着マイカテープにおいて、前記マイカ保護層が最外層となるように、前記粘着マイカテープを対象物に貼り付けることを特徴とする。そのようにすれば、マイカ保護層が有色のプラスチックフィルムを有し、最外層となることにより、視認性が高まり、粘着マイカテープが貼り付けられていることを、例えば遠方からみた場合であっても容易に確認できる。
【００１９】
（９）本発明に係る他のマイカテープの貼り付け方法は、マイカ層をマイカ保護層と粘着層で挟んだ３層を含む多層構造とされた粘着マイカテープにおいて、前記マイカ保護層が最外層となるように、前記粘着マイカテープを対象物に貼り付けること、前記対象物に貼り付けた前記粘着マイカテープの上側から重複するように粘着マイカテープを貼り付けること、重複するように貼り付けた前記粘着マイカテープを剥がすこと、剥がした前記粘着マイカテープを再び貼り付けることを含むことを特徴とする。
【００２０】
そのようにすれば、貼り付けた粘着マイカテープのマイカ保護層の上側に、さらに、粘着マイカテープを貼り付けて、重複部が形成される。ここで、その重複部において、マイカ保護層の上側に粘着層の粘着面が貼り付く構成なっているため、この状態で、粘着マイカテープの重複部分を剥がし、粘着マイカテープを再び貼り付けるよう修正することができ、作業性を高めることができる。
【発明の効果】
【００２１】
本発明によれば、マイカドロップが防止されることで安定した品質が維持され、さらに、セパレーターが必要なく、作業性の高い粘着マイカテープ、ロール型粘着マイカテープ、耐火絶縁施行法、及び粘着マイカテープの貼り付け方法を提供することができる。
【図面の簡単な説明】
【００２２】
【図１】本発明の粘着マイカテープの一例を示す断面図である。
【図２】図１に示す粘着マイカテープを対象物に巻いている状態を示す斜視図である。
【発明を実施するための形態】
【００２３】
以下、本発明の実施形態について説明する。図１は、本発明の粘着マイカテープの一例を示す断面図である。
【００２４】
粘着マイカテープ１は、絶縁耐火性が求められる用途に用いられるものである。図１に示すように、粘着マイカテープ１は、集成マイカから構成されるマイカ層１０の表面にマイカ保護層２０、裏面に粘着層３０を貼り合わせた３層構造を少なくとも含んだものとされている（本実施形態では３層構造）。粘着マイカテープ１は、芯材４０に巻かれてロール型とされている。
【００２５】
マイカ層１０は、集成マイカ箔に、電気絶縁用接着剤、例えばシリコーン系接着剤を含浸して形成され、前記集成マイカ箔は平均粒径１００〜１０００μｍのマイカ粒子の集積体である。該マイカは硬質マイカ(muscovite)、軟質マイカ(phlogopite)、合成マイカ(synthetic mica）に分けられるが、耐火絶縁用には耐熱性がより高い軟質マイカや合成マイカが好ましく、また、前記マイカ箔は加工時のハンドリングの点から厚さ０．０４ｍｍ以上が好ましいが、被着体への巻き付け性の点から厚さ０．２０ｍｍ以下であることが好ましい。
【００２６】
マイカ保護層２０は前記背面のマイカが飛散することを防ぎ、なおかつロール型とされた状態から巻き解く際に粘着層３０と背面のマイカが粘着することを防ぐために、厚さ７〜５０μｍの耐熱性プラスチッククフィルム、例えばPETフィルム、PEフィルム、PENフィルム、ポリイミドフィルムなどを、電気絶縁性接着剤、例えばシリコーン系接着剤にて貼り合わせて成る。
【００２７】
なお、マイカ保護層２０のプラスチックフィルムは、粘着マイカテープ１の施工箇所の視認性を良くするため黒、赤、ナチュラルなどの有色のプラスチックフィルムを用いてもよい。このとき、マイカ保護層２０は半透明の視認性を有し、マイカ層１０の光沢をマイカ保護層２０から視認できる。これにより、マイカの光沢を半透明のプラスチックフィルムを通して外側から視認することで、通常の絶縁粘着テープや、従来の耐火絶縁用粘着マイカテープと区別することができる。これにより、粘着マイカテープ１により施工されていることが明確になる。
【００２８】
また、マイカ保護層２０のプラスチックフィルムは、ロール型に巻かれる際において背面と粘着層３０が接触するため、必要に応じて背面にマイカパウダーやナノシリカパウダーなどの離形剤の粉末が塗布されてもよい。同様に背面にアクリル系やシリコーン系、もしくはフッ素系などの液体の離形剤がコーティング処理されてもよい。もしくはエンボス加工が施されていてもよい。
【００２９】
粘着層３０は、厚さ２０〜３０μｍのガラスクロス３１に粘着剤３２を含浸させ、マイカ保護層２０の反対面のマイカ層１０に貼り合わせて成る。
【００３０】
前記粘着剤３２には、ゴム系、アクリル系、ウレタン系、シリコーン系などの粘着剤を用いてよいが、耐火ケーブルに用いる場合は、難燃性や耐熱性、耐候性に優れたシリコーン系の粘着剤が好ましく、種類としては東レダウコーニング社のＤｏｗ  ｃｏｒｎｉｎｇ  Ｔｏｒａｙ  ＳＤ  ４５８７  ＬＰＳＡや、Ｄｏｗ  ｃｏｒｎｉｎｇ  Ｔｏｒａｙ  ＳD ４５８５ ＰＳＡ。あるいはモメンティブ・パフォーマンス・マテリアルズ社のＴＳＲ１５１２やＴＳＲ１５１６などである。
【００３１】
前記粘着剤３２の粘着力は、芯材４０に巻かれた状態から巻き解くことができ(0.02N/25mm以下)、被着体へ貼りつけることが出来る(0.01N/25mm以上)ように調整する必要がある。
【００３２】
このように構成される耐火絶縁性を有する粘着マイカテープ１は、従来の粘着マイカテープのようにセパレーターを有していないため、使用時にセパレーターを剥がす手間を必要とせず、また、セパレーターを剥がす時の困難さも解消され、さらに、芯材４０に巻かれ、ロール型とされた状態において粘着層がフィルム面と接触しているため形状を保持し、使用中に崩れることがない。
【００３３】
粘着層３０は、ガラスクロス３１に粘着剤３２を含浸させて作成されている。しかし、粘着層３０は、ガラスクロス３１に代えてプラスチックフィルムに粘着剤を塗布して作成してもよい。なお、ガラスクロス３１は、縦糸が横糸に比較して密となるように形成されており、テープの延在方向の引っ張りに対して強くなるように構成されている。
【００３４】
また、粘着マイカテープ１は、マイカ層１０のマイカ粒子の分布により粗面と細面とが形成される場合であっても、マイカ層がマイカ保護層２０と粘着層３０とにより挟まれて露出することはないため、マイカ鱗片のドロップの発生を防止することができる。
【００３５】
図２は、本発明に係る粘着マイカテープ１を対象物に巻いている状態を示す斜視図である。
【００３６】
図２に示すように、粘着マイカテープ１は、棒状の対象物Ｏに巻くように貼り付けて使用することができる。
【００３７】
粘着マイカテープ１は、マイカ層１０をマイカ保護層２０と粘着層３０とで挟んだ３層を少なくとも含む（本実施形態では３層）で構成され、マイカ保護層２０が外側となるように、対象物Ｏに貼り付けることにより、対象物Ｏに耐火性及び絶縁性を付与する施工（耐火絶縁施行）を行うことができる。耐火絶縁施工を行う場合には、粘着マイカテープ１は、耐火性及び絶縁性を確実に確保すべく、側端部が重って重複部１ａを形成するように巻かれる。
【００３８】
マイカ保護層２０は、有色のプラスチックフィルムを有する。そのため、マイカ保護層２０が最外層となるように粘着マイカテープ１を施工することにより、粘着マイカテープ１が巻かれていることを、例えば遠方からみた場合であっても容易に確認できる。
【００３９】
さらに、対象物Ｏに巻き付けた粘着マイカテープ１の上側に、さらに、粘着マイカテープ１を巻き付けることで重複部１ａが形成されている。ここで、粘着マイカテープ１の重複部１ａにおいて、マイカ保護層２０の上側に粘着層３０が貼り付く構成なっているため、この状態で、粘着マイカテープ１を一旦剥がし、再び貼り付けるように修正して作業することができる。
【００４０】
上述したように、本実施形態の粘着マイカテープ１は、マイカ層１０をマイカ保護層２０と粘着層３０とで挟んだ３層構造とされている。このような構成とすることにより、マイカテープを芯材４０に巻き付けロール型としたり、電線などの対象物Ｏに対して巻き付けて施工する場合などに、粘着層３０の粘着面とマイカ層１０の背面とが接触するのを抑制できる。そのため、粘着マイカテープ１は、絶縁性、及び耐火性に加え、セパレーターが不要であり作業性の面において極めて優れた性能を示す。
【００４１】
なお、本実施形態では、粘着マイカテープ１として、マイカ層１０、マイカ保護層２０、及び粘着層３０からなる３層構造を有するものを例示したが、本発明はこれに限定されるものではない。具体的には、粘着マイカテープ１は、上述の３層構造に加えて、他の層を設けた多層構造のものとすることも可能である。
【００４２】
また、上述したように、粘着マイカテープ１は、マイカ保護層２０が１０〜５０μｍのプラスチックフィルムを含むものとされている。これにより、マイカ層１０のマイカ紛が飛散することをマイカ保護層２０により抑制できるのに加え、マイカ層１０をなすマイカ箔と粘着層３０とが粘着することを防ぐことができる。さらに、粘着マイカテープ１は、厚さ１０〜５０μｍのプラスチックフィルムが適度な靭性を有することと相まって、作業性の向上に貢献することができる。
【００４３】
なお、本実施形態では、マイカ保護層２０が１０〜５０μｍの厚さを有するプラスチックフィルムを含んだものとされているが、本発明はこれに限定されるものではない。すなわち、マイカ保護層２０は、上述した範囲を外れた厚さのプラスチックフィルムを含んだものや、プラスチックフィルムを含まないもの、プラスチックフィルムに代わって同様の作用効果を発現できるものを含んだもの等とすることが可能である。
【００４４】
上記した粘着マイカテープ１においては、マイカ保護層２０として、ポリエチレンテレフタレート(PET) フィルム、ポリエチレン(PE)フィルム、ポリエチレンナフタレート(PEN) フィルム、ポリイミドフィルムから選択されるいずれか１つまたは、複数の材料から形成されたものが採用されている。このような構成とされているため、粘着マイカテープ１は、高い耐火絶縁性を発揮できる。
【００４５】
なお、本実施形態では、マイカ保護層２０としてポリエチレンテレフタレート(PET) フィルム等から構成されたものを採用した例を示したが、本発明はこれに限定されるものではなく、同様の機能を発揮できる他の素材等をマイカ保護層２０に代えて、あるいはマイカ保護層２０に加えて用いることも可能である。
【００４６】
上述した粘着マイカテープ１は、マイカ保護層２０の露出面に離形剤の粉末を塗布あるいは塗工を施したり、エンボス加工を施したものとされている。そのため、粘着マイカテープ１は、粘着マイカテープ１を芯材４０に巻き付けてロール型としたり、粘着マイカテープ１を重ね貼りした場合であっても、容易に剥がして使用することができる。従って、粘着マイカテープ１を用いることにより、絶縁耐火施工などの作業効率を向上させることができる。
【００４７】
上述した粘着マイカテープ１は、粘着層３０が、ガラスクロス３１に粘着剤を含浸して作成したものとされている。そのため、粘着マイカテープ１は、マイカ層１０だけでなく、粘着層３０の耐火性も高い。従って、本発明の粘着マイカテープ１は、極めて耐火性が高い。なお、本実施形態では、粘着層３０を前述したような構成として耐火性を高めた例を示したが、本発明はこれに限定されるものではなく、他の方法によって耐火性を高めても良い。また、粘着マイカテープ１は、粘着層３０だけでなく、他の層についても耐火性の高い素材を用いる等して、全体としての耐火性を高めたものとしても良い。
【００４８】
また、上述した粘着マイカテープ１は、プラスチックフィルムに粘着剤を塗布して粘着層３０が作成されていてもよい。このようにすれば、粘着層３０のガラスクロス３１により、粘着マイカテープ１に適度な靭性を与え、粘着マイカテープ１の作業性を高めることができる。
【００４９】
上述した本実施形態の粘着マイカテープ１は、マイカ保護層２０が、マイカ保護層２０透光性を有するものとし、マイカ保護層２０を介してマイカ層１０を視認可能なものとされている。そのため、透光性を有するマイカ保護層２０を通してマイカ層１０の光沢を外側から視認可能となり、マイカ保護層２０の色合いとマイカ層１０の光沢とが相まって、独特の意匠効果が得られる。このような意匠効果が得られるため。通常の絶縁粘着テープや、従来の耐火絶縁用粘着マイカテープ１との区別が容易になる。これにより、本実施形態の粘着マイカテープ１により施工されていることが明確になる。なお、本実施形態では、粘着マイカテープ１をマイカ保護層２０を介してマイカ層１０を視認可能なものとした例を示したが、本発明はこれに限定されるものではない。すなわち、粘着マイカテープ１は、マイカ保護層２０を不透明なものとしても良い。
【００５０】
上述したように、本実施形態の粘着マイカテープ１は、マイカ保護層２０を外側にして芯材４０に巻きつけてロール状としたものである。そのため、粘着マイカテープ１は、施工現場などにおいて利便性良く使用できる。なお、本実施形態では、粘着マイカテープ１をロール状とした例を示したが、本発明はこれに限定されるものではなく、ロール状以外の形態のものであっても良い。
【００５１】
上述したように、粘着マイカテープ１は、例えば電線などの対象物Ｏの絶縁性及び耐火性を向上させるための施行法（耐火絶縁施行法）に用いることで、対象物の耐火性や絶縁性を向上させることができる。なお、本実施形態では、粘着マイカテープ１を絶縁耐火施工に用いる例を示したが、本発明はこれに限定されるものではない。具体的には、粘着マイカテープ１は、耐火性は求められないが絶縁性が求められる場合、絶縁性は求められないが耐火性が求められる場合はもちろんのこと、他の用途に用いても何ら問題ない。
【実施例】
【００５２】
次に、本発明の実施例と従来品である比較例を具体的に記載するが、本発明は以下の実施例に何ら限定されるものではない。
【００５３】
≪実施例１≫
マイカ層である厚さ０．１５ｍｍの軟質の集成マイカ箔にシリコーン接着剤をトルエンで１５%に希釈したワニスを含浸し１２０℃で乾燥したのち、表面にシリコーン接着剤をトルエンで１５%に希釈したワニスを塗布して８０℃で乾燥させたマイカ保護層である厚さ２５μｍのポリエチレンフィルムを貼り合わせ、反対面に厚さ３５μｍのガラスクロスを支持体としてトルエンで３０%に希釈したシリコーン粘着剤を貼り合わせて１００℃で乾燥させて粘着層を形成し、０．２ｍｍの３層構造の粘着マイカテープの原反を製造したのち２５ｍｍ幅にスリットした。
【００５４】
≪実施例２≫
マイカ層である厚さ０．１５ｍｍの軟質の集成マイカ箔にシリコーン接着剤をトルエンで１５%に希釈したワニスを含浸し１２０℃で乾燥したのち、表面にシリコーン接着剤をトルエンで１５%に希釈したワニスを塗布して８０℃で乾燥させ、裏面にワセリン系離型剤をトルエンで０．５%に希釈したワニスを塗布して８０℃で乾燥させたマイカ保護層である厚さ２５μｍのポリエチレンフィルムを貼り合わせ、反対面に厚さ３５μｍのガラスクロスを支持体としてトルエンで３０%に希釈したシリコーン粘着剤を貼り合わせて１００℃で乾燥させて粘着層を形成し、０．２ｍｍの３層構造の粘着マイカテープの原反を製造したのち２５ｍｍ幅にスリットした。
【００５５】
≪比較例≫
マイカ層である厚さ０．１５ｍｍの軟質集成マイカ箔にシリコーン接着剤をトルエンで１５%に希釈したワニスを含浸し１２０℃で乾燥したのち、厚さ３５μｍのガラスクロスを支持体としてトルエンで３０%に希釈したシリコーン粘着剤を貼り合わせて１００℃で乾燥させて粘着層を形成し、０．１８ｍｍの２層構造の粘着マイカテープを製造し、セパレーターとして２５μｍのエンボス加工したポリエチレンフィルムを巻き込んで原反を製造したのち２５ｍｍ幅にスリットした。
【００５６】
≪評価方法≫
スリットした本発明品と従来品について被着体への接着性能、巻き解き作業性、切断性、貼付け作業性を比較した結果を表１に示す。なお評価は、耐火性試験の実測値を除いて、相対的なもので、次の基準による。◎：非常に良い。  ○：良い。△：やや劣る。  ×：劣る。
【００５７】
また、耐火性試験はＳＰ法により、耐火炉にて８４０℃の環境で３０分間加熱した後に耐電圧を測定した。耐火性試験は比較例と実施例１との比較のみ行った。
【００５８】
【表１】
2019185986.tif 000003
【００５９】
実施例１，２は従来品の比較例に比べ粘着力が低いため粘着性能はやや劣るが、被着体への粘着は十分認められた。
【００６０】
実施例１，２はセパレーターがないため、巻き解く際に粘着層とマイカ保護層の背面との粘着により多少の抵抗がある。この粘着により取扱い作業中に芯材４０に巻かれたロール型の状態から意図せず解けたり崩れたりすることがなかった。
【００６１】
従来品は粘着層とセパレーターが強く粘着しているため、セパレーターごとテープカットすると、次回使用時に端部剥離が困難となるが、実施例１，２は任意の場所でテープカットしても繰り出しに不便さはなく、次回使用時も容易に巻き解けた。
【００６２】
さらに実施例２はマイカ保護フィルム背面に離形処理が施されているため、テープの繰り出しが実施例１よりも容易であった。
【００６３】
従来品はセパレーターを剥がしながら被着体に貼りつけなければならず、また、背面のマイカが露出しているため作業時はマイカの鱗片が脱落しやすく、重ね貼りで施工する箇所には貼り直しが出来ず修正が効かなかった。一方、実施例１，２はセパレーターがないため巻き解くと同時に被着体に巻付けることができるうえ、背面はプラスチックフィルムによりマイカが保護されているためマイカ鱗片の脱落もなく、また、重ね貼り箇所において貼り直しの修正が可能であった。
【００６４】
このように、マイカ層にマイカ保護層を施し、粘着層で挟んだ３層構造を含む多層構造で構成されることによりセパレーターを除くことに成功した。また、マイカ保護層はマイカ層のマイカ粉の飛散を防止し、かつ前記粘着層と前記マイカ箔が粘着することを防ぐことができる。
【００６５】
また、耐火性試験の結果として、比較例の耐電圧が３．６ｋＶ、実施例１の耐電圧が２．６ｋＶとなり、比較例と実施例１とにおいて同等レベルの耐火性が確認された。なお、耐火性試験は、８４０℃の環境で３０分間加熱した後に耐電圧が１．５ｋＶ以上という消防庁告示の基準を参考に行われており、比較例および実施例１ともに、この基準を満たすものであった。
【００６６】
以上、本発明の具体的な態様の例を、上記の実施形態、実施例により説明したが、本発明は、当該実施形態および実施例に限定されるものではない。
【符号の説明】
【００６７】
１０    マイカ層
２０    マイカ保護層
３０    粘着層
３１    粘着剤支持体
３２    粘着剤
４０    芯材
【図１】
2019185986.tif 000004
【図２】
2019185986.tif 000005